(57)【特許請求の範囲】
【請求項１】
基材シート上に、ヒンダードアミン系光安定剤が共重合している透明若しくは半透明なイソシアネートを用いたウレタン系の樹脂からなる膜厚１〜２０μｍの保護層が少なくとも積層されており、該保護層は、トリアジン系紫外線吸収剤、ベンゾトリアゾール系紫外線吸収剤、および金属酸化物からなる無機系紫外線吸収剤からなる郡から選ばれる少なくとも一種の紫外線吸収剤を含有しており、かつ、前記透明若しくは半透明なイソシアネートを用いたウレタン系の樹脂に共重合される前記ヒンダードアミン系光安定剤の量は前記保護層に対し０．１〜２０重量部であることを特徴とする化粧シート。
【請求項２】
前記保護層が、前記透明若しくは半透明なイソシアネートを用いたウレタン系の樹脂に共重合していないヒンダードアミン系光安定剤を含有していることを特徴とする請求項１に記載の化粧シート。
【請求項３】
前記基材シートと前記保護層との間に、透明若しくは半透明な熱可塑性樹脂層が少なくとも積層され、該熱可塑性樹脂層は少なくともポリオレフィン系樹脂から構成されており、かつ、該熱可塑性樹脂層はトリアジン系紫外線吸収剤、ベンゾトリアゾール系紫外線吸収剤、および金属酸化物からなる無機系紫外線吸収剤からなる郡から選ばれる少なくとも一種の紫外線吸収剤とヒンダードアミン系光安定剤とを少なくとも含有することを特徴とする請求項１または２のいずれかに記載の化粧シート。
【請求項４】
前記イソシアネートがヘキサメチレンジイソシアネートであることを特徴とする請求項１に記載の化粧シート。
【請求項５】
前記基材シートに絵柄層を設けることを特徴とする請求項１から４のいずれかに記載の化粧シート。
【発明の詳細な説明】
【技術分野】
【０００１】
本発明は、建築用内外装部材、建具、枠材、床材等の建築用資材、或いは家電製品等の表面材として用いられる化粧シートに関するもので、主に木質ボード、無機系ボード類、金属板等に貼り合わせて化粧板を作製する際に用いられる化粧シートに関する。
【背景技術】
【０００２】
従来、建築用内外装部材、建具、枠材、床材等の建築用資材、或いは家電製品等の表面材として用いられている化粧シートとしては、塩化ビニル樹脂を主体としてなるものが広く使用されている。しかし、塩化ビニル樹脂は、焼却時に塩素ガスが発生し、それが酸性雨やダイオキシンの要因にもなると言われており、さらには塩化ビニル樹脂からなるシートは、そこに添加されている可塑剤がブリードアウトする問題もあり、環境問題の観点から塩化ビニル樹脂を用いない化粧シートの開発が強く要求されるようになってきている。
【０００３】
上記理由により、近年は塩化ビニル樹脂を用いた化粧シートに替わるものとして、オレフィン系樹脂等の塩化ビニル樹脂を用いない材料（非塩ビ材料）を使用した化粧シートが数多く提案されている（例えば、特許文献１乃至４参照）。
【０００４】
しかし、一般的なポリオレフィンシートもしくは軟質ポリオレフィンシートを使用した非塩ビ系の化粧シートは、塩化ビニル樹脂を用いた従来の化粧シートと比較すると耐表面傷付き性や耐候性が格段に劣っている。耐表面傷つき性向上のために、結晶化が高く、アイソタクティシティの高いものを使用することも考えられるが、耐候性を悪くする傾向がある。
【０００５】
そこで、耐候性を向上させるため、オレフィン系樹脂製シート中に紫外線吸収剤等の耐候剤を添加するようにした提案もなされている。
【０００６】
しかし、耐候剤の種類によっては、ポリオレフィンシート中に添加しても耐候剤としての本来の機能が十分果たせないものや、ブリードアウトによる他の弊害をもたらすものも少なくない。
【０００７】
これに対し、ポリオレフィンシートの表面に保護層として他の樹脂からなる樹脂層や、紫外線吸収剤を含まないポリオレフィンからなる表面層を設けるようにしたり、使用する紫外線吸収剤の分子量を限定したりすること等により、耐候剤のブリードアウトの問題を解消しようとする提案も種々なされている（例えば、特許文献５乃至７参照）。
【０００８】
例えば、特許文献５では、光安定剤であるヒンダードアミン系のラジカル補足剤及び紫外線吸収剤の両方を含有する透明なオレフィン系樹脂層（中間層）上にヒンダードアミン系のラジカル補足剤のみを含有する透明オレフィン系樹脂層（表面層）を設けることにより、中間層に添加されている紫外線吸収剤の化粧シート表面へのブリードアウトを抑制する旨の提案がなされている。
【０００９】
確かにこの方法であると、中間層の紫外線吸収剤やヒンダードアミン系光安定剤のブリードアウトを抑制することはできるが、表面層のヒンダードアミン系の光安定剤のブリードアウトの問題が残る。また、一般的にヒンダードアミン系の光安定剤と紫外線吸収剤は、機能の相乗効果が認められるので、この化粧シートを外装用途の建装材料として使用した場合、紫外線吸収剤の添加されていない表面層が表面にあったのでは、中間層と比較して表面層の耐候性が低くなり、ポリオレフィン系樹脂シートの脆化に伴う表面層における物性低下、艶変化、クラッキング、チョーキング等が発生し、外観が損なわれる。このため、外装用途に耐え得る化粧シートとして要求されている、表面における耐ブリードアウト性と耐候性を共に備えた化粧シートではなかった。
【特許文献１】特開平２−１２８８４３号公報
【特許文献２】特開平６−１８８１号公報
【特許文献３】特開平６−１９８８３１号公報
【特許文献４】特開平９−３２８５６２号公報
【特許文献５】特開平１１−１４７２９２号公報
【特許文献６】特開平１１−２１６８１２号公報
【特許文献７】特開２００１−４０１１３号公報
【発明の開示】
【発明が解決しようとする課題】
【００１０】
本発明は上記のような問題点を解決するためになされたものであり、その課題とするところは、耐候性に優れる化粧シート、特にその耐候性が外装用途の建築資材の表面材に要求される耐候性をも十分に満足し得るものであることを特徴とする化粧シートを提供することにある。
【課題を解決するための手段】
【００１１】
請求項１に記載の発明は、基材シート上に、ヒンダードアミン系光安定剤が共重合している透明若しくは半透明なイソシアネートを用いたウレタン系の樹脂からなる膜厚１〜２０μｍの保護層が少なくとも積層されており、該保護層は、トリアジン系紫外線吸収剤、ベンゾトリアゾール系紫外線吸収剤、および金属酸化物からなる無機系紫外線吸収剤からなる郡から選ばれる少なくとも一種の紫外線吸収剤を含有しており、かつ、前記透明若しくは半透明なイソシアネートを用いたウレタン系の樹脂に共重合される前記ヒンダードアミン系光安定剤の量は前記保護層に対し０．１〜２０重量部であることを特徴とする化粧シートである。
【００１２】
請求項２に記載の発明は、前記保護層が、前記透明若しくは半透明なイソシアネートを用いたウレタン系の樹脂に共重合していないヒンダードアミン系光安定剤を含有していることを特徴とする請求項１に記載の化粧シートである。
【００１３】
請求項３に記載の発明は、前記基材シートと前記保護層との間に、透明若しくは半透明な熱可塑性樹脂層が少なくとも積層され、該熱可塑性樹脂層は少なくともポリオレフィン系樹脂から構成されており、かつ、該熱可塑性樹脂層はトリアジン系紫外線吸収剤、ベンゾトリアゾール系紫外線吸収剤、および金属酸化物からなる無機系紫外線吸収剤からなる郡から選ばれる少なくとも一種の紫外線吸収剤とヒンダードアミン系光安定剤とを少なくとも含有することを特徴とする請求項１または２のいずれかに記載の化粧シートである。
【００１４】
請求項４に記載の発明は、前記イソシアネートがヘキサメチレンジイソシアネートであることを特徴とする請求項１に記載の化粧シートである。
【００１５】
請求項５に記載の発明は、前記基材シートに絵柄層を設けることを特徴とする請求項１から４のいずれかに記載の化粧シートである。
【発明の効果】
【００１６】
請求項１に記載の発明は、基材シート上に、ヒンダードアミン系光安定剤が共重合している透明若しくは半透明なイソシアネートを用いたウレタン系の樹脂からなる膜厚１〜２０μｍの保護層が少なくとも積層されており、該保護層は、トリアジン系紫外線吸収剤、ベンゾトリアゾール系紫外線吸収剤、および金属酸化物からなる無機系紫外線吸収剤からなる郡から選ばれる少なくとも一種の紫外線吸収剤を含有しており、かつ、前記透明若しくは半透明なイソシアネートを用いたウレタン系の樹脂に共重合される前記ヒンダードアミン系光安定剤の量は前記保護層に対し０．１〜２０重量部であることを特徴とする化粧シートある。請求項１に係る化粧シートの発明によれば、基材シート上に、ヒンダードアミン系光安定剤が共重合されている透明若しくは半透明な樹脂を含む保護層が少なくとも積層されており、前記保護層は、トリアジン系紫外線吸収剤、ベンゾトリアゾール系紫外線吸収剤および金属酸化物からなる無機系紫外線吸収剤からなる群から選ばれる少なくとも一種の紫外線吸収剤を含有することを特徴としているので、表面保護層からのヒンダードアミン系光安定剤のブリードアウトが少なく、十分な紫外線吸収能力を有した耐候性に優れる化粧シートを提供することが可能となる。
【００１７】
請求項２に記載の発明は、前記保護層が、前記透明若しくは半透明なイソシアネートを用いたウレタン系の樹脂に共重合していないヒンダードアミン系光安定剤を含有していることを特徴とする請求項１に記載の化粧シートである。請求項２に係る化粧シートの発明によれば、前記保護層が、透明若しくは半透明なイソシアネートを用いたウレタン系の樹脂に共重合していないヒンダードアミン系光安定剤を含有していることにより、光劣化が開始する最表面に、樹脂に共重合していなく自由に動くことができるヒンダードアミン系光安定剤が移動し、最表面の安定剤濃度を高く保持できるため、請求項１の化粧シートと組み合わせると、耐候性をさらに向上させることができる。
【００１８】
請求項３に記載の発明は、前記基材シートと前記保護層との間に、透明若しくは半透明な熱可塑性樹脂層が少なくとも積層され、該熱可塑性樹脂層は少なくともポリオレフィン系樹脂から構成されており、かつ、該熱可塑性樹脂層はトリアジン系紫外線吸収剤、ベンゾトリアゾール系紫外線吸収剤、および金属酸化物からなる無機系紫外線吸収剤からなる郡から選ばれる少なくとも一種の紫外線吸収剤とヒンダードアミン系光安定剤とを少なくとも含有することを特徴とする請求項１または２のいずれかに記載の化粧シートである。請求項３に係る化粧シートの発明によれば、前記基材シートと前記保護層との間に熱可塑性樹脂層が少なくとも積層され、前記熱可塑性樹脂層は、トリアジン系紫外線吸収剤、ベンゾトリアゾール系紫外線吸収剤および金属酸化物からなる無機系紫外線吸収剤からなる群から選ばれる少なくとも一種の紫外線吸収剤とヒンダードアミン系光安定剤とを少なくとも含有することにより、耐候性をさらに向上させることができる。
【００１９】
請求項３に記載の発明は、前記熱可塑性樹脂層が少なくともポリオレフィン系樹脂から
構成されることを特徴とする化粧シートである。請求項３に係る化粧シートの発明によれば、前記熱可塑性樹脂層がポリオレフィン系樹脂であることを特徴としているので、塩化ビニル樹脂を用いることがなく、環境負荷の低い化粧シートを提供することが可能となる。
【００２０】
請求項５に記載の発明は、前記基材シートに絵柄層を設けることを特徴とする請求項１から４のいずれかに記載の化粧シートである。前記基材シート上に絵柄層が設けられていることを特徴としているので、意匠性の高い化粧シートを提供することが可能となる。
【発明を実施するための最良の形態】
【００２１】
以下、本発明の化粧シートを図面に基づき詳細に説明する。図１には本発明に係る化粧シートの概略の断面構成が示してある。この化粧シートは、基材シート６の一方の面側に、絵柄層５、接着層４、接着性樹脂層３、熱可塑性樹脂層２、保護層１が順次積層されて設けられていると共に、基材シート６の他方の面側にはプライマー層７が積層されている。なお、図に示す化粧シートは本発明の一例を示すものであり、必ずしもこのような構成のものに限定されるものではない。
【００２２】
基材シート６としては、薄葉紙、チタン紙、樹脂含浸紙等の紙や、ポリエチレン、ポリプロピレン、ポリオレフィン系熱可塑性エラストマー等のポリオレフィン系樹脂、ポリスチレン、ポリカーボネート、ポリエステル、ポリアミド、エチレン−酢酸ビニル共重合体、ポリビニルアルコール、アクリル等の樹脂、或いはこれら樹脂の発泡体からなるシートや、エチレン−プロピレン共重合ゴム、エチレン−プロピレン−ジエン共重合ゴム、スチレン−ブタジエン共重合ゴム、スチレン−イソプレン−スチレンブロック共重合ゴム、スチレン−ブタジエン−スチレンブロック共重合ゴム、ポリウレタン等のゴムからなるシート等から任意のものが選定可能である。
【００２３】
基材シート６中には、切削性を向上させるために、有機成分フィラーや無機フィラー等が添加されていてもよい。例えば、有機成分フィラーとしてはウレタン架橋粒子、アクリル架橋粒子、メラミン樹脂、天然コラーゲン等を挙げることができる。また無機フィラーとしては、一般的なトップコート剤の成分材料となっているアルミナ、シリカ、窒化珪素、炭化珪素、ガラスビーズ、水酸化アルミ、炭酸カルシウム等を挙げることができる。また、基材シートを構成する樹脂が透明性を有するものであって、シートに隠蔽性を持たせるための顔料等が添加されたものであってもよい。
【００２４】
このような基材シート６の、透明若しくは半透明な熱可塑性樹脂層２が設けられている面とは反対側の面に設けられているのがプライマー層７である。このプライマー層７は、例えばウレタン系樹脂、アクリル系樹脂、エチレン−酢酸ビニル系樹脂、ポリエステル系樹脂等を主体とする、従来公知の易接着性プライマー剤から構成されるものである。このプライマー層７には、例えばシリカ等の無機質微粉末を添加し、その表面を粗面化しておくと、化粧シートの巻取保存中におけるブロッキングの発生がし難くなり、さらには投錨効果による接着性の向上が図られるようになる。
【００２５】
このような構成の基材シート６の一方の面側に設けられているのが絵柄層５である。絵柄層５の形態としては、所定の絵柄状で層状になっているもの、全面にベタ状になっているもの、さらには絵柄状の部分とベタ状の部分とが適宜に組み合わされて層状になっているものがある。
【００２６】
このような構成になる絵柄層５の形成材料としては、印刷インキが挙げられる。印刷インキは、バインダー中に、顔料、染料等の着色剤、体質顔料、溶剤、各種添加剤が添加されてなるものである。バインダーとしては硝化綿、セルロース、塩化ビニル−酢酸ビニル共重合体、ポリビニルブチラール、ポリウレタン、アクリル、ポリエステル等の樹脂やこれらの変性物等が挙げられる。これらの中から一種或いは何種類かを選択して組み合わせて用いればよく、これらは水性、溶剤系、エマルジョン系のいずれであっても問題なく、さらには一液タイプでも硬化剤を利用した二液タイプのものでもよい。さらに、硬化タイプとしては、紫外線や電子線等の活性エネルギー線の照射により硬化するタイプのものや、ウレタン系のものでイソシアネート硬化させるタイプのものを用いることができる。紫外線や電子線等の活性エネルギー線の照射により形成薄膜を硬化させるタイプの中では、電子線硬化のものの方が紫外線硬化のものと比較して厚み方向に硬化がし易くなり、好適に用いられる。
【００２７】
また、顔料としては、縮合アゾ、不溶性アゾ、キナクリドン、イソインドリン、アンスラキノン、イミダゾロン、コバルト、フタロシアニン、カーボン、酸化チタン、酸化鉄、雲母等を挙げることができる。
【００２８】
絵柄層５を設ける方法としては、グラビア印刷、オフセット印刷、スクリーン印刷、フレキソ印刷、静電印刷、インキジェット印刷等がある。また、ベタ状の絵柄層を設ける場合は、コンマコーター、ナイフコーター、リップコーター等のコーティング法、或いは金属蒸着法やスパッタ法等を用いるとよい。絵柄層の形成用材料の選定に当たっては、絵柄層に隣接する他の層との接着性も十分に考慮すべきである。
【００２９】
また、ベタ状に形成される絵柄層を得るためのインキは、基本的にはパターン状で層状の絵柄層の形成に際して用いられるインキとその材料構成は同様のもので構わないが、それからなる薄膜層に隠蔽性を持たせる必要がある場合は、含有させる顔料としては不透明な顔料、酸化チタン、酸化鉄等を使用すればよい。また隠蔽性を持たせるために金、銀、銅、アルミニウム等の金属からなる微粉末を使用してもよい。中でも、フレーク状のアルミニウムは好適に用いることができる。隠蔽することを主たる目的として形成されるベタ状の絵柄層の厚みは２〜１０μｍ程度が好ましい。２μｍ未満の厚みでは隠蔽性を付与しにくく、また１０μｍを超えると層の凝集力が弱くなる。
【００３０】
このような絵柄層５の上に、後述する接着層４と接着性樹脂層３を介して積層されているのが透明若しくは半透明な熱可塑性樹脂層２である。
【００３１】
この熱可塑性樹脂層２の構成材料の一つとして用いられる樹脂材料としては、ポリエチレン、ポリプロピレン、ポリオレフィン系熱可塑性エラストマー等のポリオレフィン系樹脂、ポリスチレン、ポリカーボネート、ポリエステル、ポリアミド、エチレン−酢酸ビニル共重合体、ポリビニルアルコール等の公知の熱可塑性樹脂を挙げることができるが、中でもポリオレフィン系樹脂は好適に用いることができる。また、ポリオレフィン系樹脂の中でもポリプロピレンも好ましく用いられる。より具体的には、単独重合体すなわちホモポリマー或いはエチレンやブテン等と共重合された二元、三元のランダムポリマー共重合体である。
【００３２】
特に、化粧シートにより優れた表面強度を持たせたい場合は、高結晶化ポリプロピレンの使用が好ましい。なお、この高結晶化ポリプロピレンには他の樹脂を添加することも可能であるが、折り曲げ等の後加工適性も付与させたい場合には、高結晶化ポリプロピレン樹脂との相溶性には十分留意すべきである。
【００３３】
本発明における熱可塑性樹脂層２には耐候性を向上させる役割があり、紫外線吸収剤およびヒンダードアミン系光安定剤が適宜添加されている。紫外線吸収剤としてはトリアジン系紫外線吸収剤、ベンゾトリアゾール系紫外線吸収剤、金属酸化物からなる無機系紫外線吸収剤を単独で、あるいは組み合わせて用いることができる。
【００３４】
トリアジン系紫外線吸収剤としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン、２−［４，６−ビス（２，４−ジメチルフェニル）１，３，５−トリアジン−２−イル］−５−（オクチルオキシ）フェノール等やこれらの混合物、変性物、重合物、誘導体が挙げられる。これらの中から一種または複数を選択して用いればよい。
【００３５】
熱可塑性樹脂層２中における前記したトリアジン系紫外線吸収剤の添加量は、熱可塑性樹脂１００重量部に対し０．１重量部以上が好ましい。添加量が０．１重量部未満の場合、熱可塑性樹脂層中において十分な紫外線吸収能を発揮することができない場合がある。トリアジン系紫外線吸収剤の添加量の上限は、１重量部以下が好ましい。
【００３６】
一方、ベンゾトリアゾール系紫外線吸収剤としては、２−（２Ｈ−ベンゾトリアゾール−２−イル）−ｐ−クレゾール、２−（２Ｈ−ベンゾトリアゾール−２−イル）−４−６−ビス（１−メチル−１−フェニルエチル）フェノール、２−［５−クロロ（２Ｈ）−ベンゾトリアゾール−２−イル］−４−メチル−６−（ｔｅｒｔ−ブチル）フェノール、２−（２Ｈ−ベンゾトリアゾール−イル）−４，６−ジ−ｔｅｒｔ−ペンチルフェノール、２−（２Ｈ−ベンゾトリアゾール−２−イル）−４−（１，１，３，３−テトラメチルブチル）フェノール等やこれらの混合物、変性物、重合物、誘導体が例示できる。これらの中から一種または複数を選択して用いればよい。
【００３７】
これらのベンゾトリアゾール系紫外線吸収剤の熱可塑性樹脂層２中における添加量は、熱可塑性樹脂１００重量部に対し、０．１〜１．０重量部が好ましい。添加量が０．１重量部未満の場合、熱可塑性樹脂層中において十分な紫外線吸収能を発揮することができない場合がある。また、１．０重量部を超えるような場合は、熱可塑性樹脂層に隣接する他の層、例えば図示する保護層１との密着強度が低下してしまう場合がある。
【００３８】
金属酸化物からなる無機系紫外線吸収剤としては、アナターゼ型酸化チタン超微粒子、ルチル型酸化チタン超微粒子、酸化亜鉛超微粒子、酸化セリウム超微粒子やこれらの混合体等、半導体としての価電子帯と伝導帯のバンドギャップのエネルギー差が放射線の紫外領域と同等のエネルギーのものを使用することができる。
【００３９】
これらの金属酸化物からなる無機系紫外線吸収剤は、一次粒子径が小さいほど散乱がなくなり、可視光領域の光に対して透明性を示すようになるので好適である。逆に一次粒子径が大きくなると、可視光領域の光に対して不透明になるが、粒子径が紫外光領域の波長に近づくと散乱効果が働き、紫外線の遮蔽効果が向上する。従って、添加する金属酸化物からなる無機紫外線吸収剤の一次粒子径は、化粧シートとして必要とされる透明性、耐候性、紫外線吸収能力等を考慮し、１０ｎｍから４００ｎｍの範囲にあることが好ましい。無機系紫外線吸収剤の熱可塑性樹脂層２中における添加量は、熱可塑性樹脂１００重量部に対し、０．１〜１重量部が好ましい。
なお、紫外線吸収剤の熱可塑性樹脂層２中における合計量は、熱可塑性樹脂１００重量部に対し、１重量部以下が好ましい。
【００４０】
また、熱可塑性樹脂層２中には、上述したように、紫外線吸収剤として、トリアジン系またはベンゾトリアゾール系の紫外線吸収剤、金属酸化物からなる無機系紫外線吸収剤の少なくともいずれか単独または組み合わせて添加していると共に、ヒンダードアミン系光安定剤が添加してある。
【００４１】
ヒンダードアミン系光安定剤としては、コハク酸ジメチル・１−（２−ヒドロキシエチル）−４−ヒドロキシ−２，２，６，６−テトラメチルピペリジン、ポリ［｛６−（１，１，３，３−テトラメチルブチル）アミノ−１，３，５−トリアジン−２，４ジイル｝｛（２，２，６，６−テトラメチル−４−ピペリジル）イミノ｝ヘキサメチレン｛（２，２，６，６−テトラメチル−４−ピペリジル）イミノ｝］、Ｎ，Ｎ'−ビス（３−アミノプロピル）エチレンジアミン・２，４−ビス［Ｎ−ブチル−Ｎ−（１，２，２，６，６−ペンタメチル−４ピペリジル）アミノ］−６−クロロ−１，３，５−トリアジン、ビス（２，２，６，６−テトラメチル−４−ピペリジル）セバケート、２−（３，５−ジ−ｔ−ブチル−４−ヒドロキシベンジル）−２−ｎ−ブチルマロン酸ビス（１，２，２，６，６−ペンタメチル−４−ピペリジル）、テトラキス（１，２，２，６，６−ペンタメチル−４−ピペリジル）１，２，３，４−ブタンテトラカルボキシラート等が例示できる。これらから一種または数種を選択し、上記した紫外線吸収剤と共に混合して使用される。ヒンダードアミン系光安定剤の熱可塑性樹脂層２中における添加量は、熱可塑性樹脂１００重量部に対し、０．１〜２重量部が好ましい。
【００４２】
また、熱可塑性樹脂層２中には、前記した紫外線吸収剤や光安定剤の他に、必要に応じて酸化防止剤、熱安定剤、難燃剤、ブロッキング防止剤、触媒促進剤、着色剤、半透明化のための光散乱剤、艶調整剤等を、透明性或いは半透明性を維持する範囲で適宜添加することができる。
【００４３】
酸化防止剤としては、フェノール系、イオウ系、リン系の各種酸化防止剤が挙げられる。これらの酸化防止剤は他の添加物との組み合わせは任意であるが、多量添加による熱可塑性樹脂層表面へのブリードアウトや、添加されている着色剤、紫外線吸収剤、光安定剤等との相乗・拮抗作用には十分留意する必要がある。
【００４４】
また、熱安定剤としては、ヒンダードフェノール系、硫黄系、肥土レジン系等が、難燃剤としては、水酸化アルミニウム、水酸化マグネシシウム等が挙げられる。クエンチャーとしては、Ｎｉキレート系のものを挙げることができる。また、金属酸化物からなる無機系紫外線吸収剤、トリアジン系紫外線吸収剤、ベンゾトリアゾール系紫外線吸収剤の他に、ベゾエート系、ベンゾフェノン系、サリシレート系、シアノアクリレート系等の紫外線吸収剤を適宜加えることも可能である。
【００４５】
さらに、熱可塑性樹脂層２への切削性の付与やその他の物性の向上をも考慮し、上記した樹脂、添加剤の他にフィラー分を添加してもよい。このフィラー分としては、ウレタン架橋粒子、アクリル架橋粒子、メラミン樹脂、天然コラーゲン等の有機成分フィラーが、また、一般的なトップコート剤の成分材料としても用いられているアルミナ、シリカ、窒化珪素、炭化珪素、ガラスビーズ、水酸化アルミ、炭酸カルシウム等の無機フィラー等が挙げられる。
【００４６】
熱可塑性樹脂層２の形成には、公知の形成方法を用いることができる。例えば、押出し法や、後述する接着性樹脂層の形成と同時に行われる多層共押出し法が適用され得る。熱可塑性樹脂層２の厚みは、３０〜２００μｍが好ましい。
【００４７】
接着性樹脂層３は熱可塑性樹脂層２と後述する接着層４の接着強度が十分得られる場合は不要である。しかしながら、熱可塑性樹脂層２を構成する樹脂としてポリプロピレンのような非極性の樹脂を用いた場合には、熱可塑性樹脂２と接着層４との間の接着強度が十分に得られないので、このような場合には、接着性樹脂層３を設けることが推奨される。この接着性樹脂層３は、例えばポリプロピレン、ポリエチレン、アクリル系等の樹脂に酸変性を施したもので構成される。その厚みは接着性向上の観点から２μｍ以上が好ましいが、厚すぎても接着性樹脂層自体の柔軟性が表面硬度に影響を与えたり、凝集力や耐熱性の点から逆に接着強度を落としたりしかねないので、２０μｍ程度を上限とすることが好ましい。また、この接着性樹脂層の形成方法としては、接着強度向上を考慮して、熱可塑性樹脂層２との共押出法によるラミネートが好ましい。
【００４８】
一方、接着層４であるが、これは隣接する層、すなわち絵柄層５と接着性樹脂層３との接着強度を向上させるために設けられている層である。この接着層４の構成材料としては、十分な接着強度が得られるものであれば、公知の接着性材料を用いることができる。例えば、アクリル系、ポリエステル系、ポリウレタン系、エポキシ系の接着材料が使用できるが、その中では塗膜凝集力の高い二液硬化型のポリウレタン系接着性材料が好適に使用できる。また、その塗工方法も接着性材料の塗液粘度等によって適宜選択できるが、一般的にはグラビア版によるドライコート法が、低塗布量管理の意味からも好ましい方法といえる。また、塗布量は接着強度、コスト等を考慮して適宜決定するとよいが、出来るだけ低塗布量が好ましい。
【００４９】
接着層４は絵柄層５の上に形成され、熱可塑性樹脂層２と接着性樹脂層３と共に一体的にされることになる。形成方法はそれに隣接する接着性樹脂層３にもよるが、その材料の特性に合わせて、押出ラミネート、ドライラミネート等により形成するとよい。
【００５０】
次に、化粧シート表面に設けられている保護層１について説明する。この保護層１は、熱可塑性樹脂および絵柄層の紫外線による劣化を保護し、耐汚染性を向上させ、さらには表面の艶を調節するために設けられている層であり、架橋された樹脂材料を主体とし、紫外線吸収剤や光安定剤等を含有する保護層形成用材料からなるものである。主たる構成材料としては、ポリウレタン系、アクリルシリコン系、フッ素系、エポキシ系、ビニル系、ポリエステル系、メラミン系、アミノアルキッド系、尿素系の樹脂材料を挙げることができる。これらの樹脂を主体としてなる保護層形成用材料の形態は水性、エマルジョン、溶剤系等のいずれであってもよく、硬化タイプとしては一液タイプのものでも硬化剤を用いた二液タイプのものでもよい。中でもイソシアネートを用いたウレタン系の樹脂を主体としてなる保護層は、形成に当たっての作業性、価格、樹脂自体の凝集力等の観点からも望ましいものといえる。
【００５１】
上述したイソシアネートとしては、トリレンジイソシアネート（ＴＤＩ）、キシリレンジイソシアネート（ＸＤＩ）、ヘキサメチレンジイソシアネート（ＨＭＤＩ）、メタジイソシアネート（ＭＤＩ）、リジンジイソシアネート（ＬＤＩ）、イソホロンジイソシアネート（ＩＰＤＩ）、メチルヘキサンジイソシアネート（ＨＴＤＩ）、メチルシクロヘキサノンジイソシアネート（ＨＸＤＩ）、トリメチルヘキサメチレンジイソシアネート（ＴＭＤＩ）等が挙げられ、これらの中から適宜のものを選択して使用できるが、耐候性を考慮すると二重結合を持つタイプよりも直鎖状の構造を持つタイプ、特にヘキサメチレンジイソシアネート（ＨＭＤＩ）が好ましい。また、表面硬度をさらに向上させるために、紫外線や電子線等の活性エネルギー線で硬化する樹脂の使用も可能である。また、単独使用の他に熱硬化型と光硬化型のハイブリット硬化型との併用についても、表面硬度、硬化収縮、密着性等の点からも有効な場合もある。
【００５２】
従来の化粧シートにおける保護層中には、耐候性を向上させるため、トリアジン系、ベンゾフェノン系、ベンゾトリアゾール系などの紫外線吸収剤およびヒンダードアミン系光安定剤が添加されている。特に、ヒンダードアミン系光安定剤は保護層自体の劣化を防ぐ効果があり、表面にあるために最も劣化しやすい保護層の劣化を防ぐ重要な役割を担っている。しかしながら、これらの保護層は層が薄いため、紫外線吸収剤やヒンダードアミン系光安定剤は、外部からの熱、光、降雨等に晒されることによるブリードアウトで層の外に洗い流され易く、当初の添加量が減少してしまい、保護層および保護層下に積層されている熱可塑性樹脂層、印刷層に劣化が発生していた。
【００５３】
これに対して本発明においては、保護層１に用いる透明または半透明な樹脂が、ヒンダードアミン系光安定剤を共重合していることにより、保護層中に添加されている光安定剤のブリードを低減させ十分な樹脂保護効果を有する耐候性に優れた化粧シートを提供することが可能となった。
【００５４】
なお、本発明にかかるヒンダードアミン系光安定剤が共重合されている樹脂を得る例としては、保護層に使用する樹脂を合成する際にモノマー状のヒンダードアミン系光安定剤を共重合させる方法などがある。
【００５５】
これらのヒンダードアミン系光安定剤としては、Ｎ−（２，２，６，６−テトラメチルピペリジニル）Ｎ’−アミノオキサミド、（２，２，６，６−テトラメチル−４−ピペリジル）メタクリレート、（１，２，２，６，６−ペンタメチル−４−ピペリジル）メタクリレート等や、これを含む混合物、変性物、重合物、誘導体等が例示できる。これらも単独で、または複数を組み合わせて使用できる。保護層１の樹脂に共重合されるヒンダードアミン系光安定剤の量は、保護層１の重量に対し、０．１〜２０重量部が好ましい。
【００５６】
また、この保護層１には、樹脂に共重合されたヒンダードアミン系光安定剤以外に、樹脂に架橋または共重合されていないヒンダードアミン系光安定剤が添加してあっても良い。
【００５７】
これらのヒンダードアミン系光安定剤としては、ビス（１，２，２，６，６−ペンタメチル−４−ピペリジニル）〔［３，５−ビス（１，１−ジメチルエチル）−４−ヒドロキシフェニル］メチル〕ブチルマロネート、ビス（１，２，２，６，６−ペンタメチル−４−ピペリジニル）セバケート、メチル（１，２，２，６，６−ペンタメチル−４−ピペリジニル）セバケート、デカン二酸ビス［２，２，６，６−テトラメチル−１−オクチルオキシ）−４−ピペリジニル］エステル等やこれらの混合物、変性物、重合物、誘導体等が例示できる。これらも単独で、または複数を組み合わせて使用できる。保護層１に添加されるヒンダードアミン系光安定剤の量は、保護層１の重量に対し、０．１〜２０重量部が好ましい。
【００５８】
この保護層１には、光安定剤としてヒンダードアミン系光安定剤以外に紫外線吸収剤が適宜添加されている。紫外線吸収剤としてはトリアジン系紫外線吸収剤やベンゾトリアゾール系紫外線吸収剤、および金属酸化物からなる無機系紫外線吸収剤から選ばれる少なくとも一種を好適に用いることができる。
【００５９】
保護層１に添加されるトリアジン系の紫外線吸収剤としては、２−（４，６−ジフェニル−１，３，５−トリアジン−２−イル）−５−［（ヘキシル）オキシ］−フェノール、２−〔４−［（２−ヒドロキシ−３−ドデシルオキシプロピル）オキシ］−２−ヒドロキシフェニル〕−４，６−ビス（２，４−ジメチルフェニル）−１，３，５−トリアジン、２−〔４−［（２−ヒドロキシ−３−トリデシルオキシプロピル）オキシ］−２−ヒドロキシフェニル〕−４，６−ビス（２，４−ジメチルフェニル）−１，３，５−トリアジン、２−（２ヒドロキシ−４−［１−オクチルオキシカルボニルエトキシ］フェニル）−４，６−ビス（４−フェニルフェニル）−１，３，５−トリアジン、２，４−ビス（２，４−ジメチルフェニル）−６−（２−ヒドロキシ−４−イソ−オクチルオキシフェニル）−ｓ−トリアジン等やこれらの混合物、変性物、重合物、誘導体等が例示できる。これらは単独で、または複数を組み合わせて使用できる。
【００６０】
また、保護層１に添加されるベンゾトリアゾール系紫外線吸収剤としては、２−（２Ｈ−ベンゾトリアゾール−２−イル）−ｐ−クレゾール、２−（２Ｈ−ベンゾトリアゾール−２−イル）−４−６−ビス（１−メチル−１−フェニルエチル）フェノール、２−［５−クロロ（２Ｈ）−ベンゾトリアゾール−２−イル］−４−メチル−６−（ｔｅｒｔ−ブチル）フェノール、２−（２Ｈ−ベンゾトリアゾール−イル）−４，６−ジ−ｔｅｒｔ−ペンチルフェノール、２−（２Ｈ−ベンゾトリアゾール−２−イル）−４−（１，１，３，３−テトラメチルブチル）フェノール等やこれらの混合物、変性物、重合物、誘導体が例示できる。これらも単独で、または複数を組み合わせて使用できる。
【００６１】
保護層１中に添加する金属酸化物からなる無機系紫外線吸収剤としては、アナターゼ型酸化チタン超微粒子、ルチル型酸化チタン超微粒子、酸化亜鉛超微粒子、酸化セリウム超微粒子やこれらの混合体等、半導体としての価電子帯と伝導帯のバンドギャップのエネルギー差が放射線の紫外領域と同等のエネルギーのものを使用することができる。
【００６２】
金属酸化物からなる無機系紫外線吸収剤の一次粒子径は、小さいほど散乱がなくなり、可視光領域の光に対しては透明性を示すようになる。逆に一次粒子径が大きくなると、可視光領域の光に対しては不透明になるが、粒子径が紫外領域の波長に近づくと散乱効果が働き、紫外線の遮蔽効果が向上する。実際に添加する金属酸化物からなる無機紫外線吸収剤の一次粒子径は、化粧シートとして必要とされる、透明性、耐候性、紫外線吸収能力等を考慮して適宜に設定すればよい。
【００６３】
保護層１に添加されるトリアジン系紫外線吸収剤の量は、保護層１の重量に対し、０．１〜１０重量部が好ましい。保護層１に添加されるベンゾトリアゾール系紫外線吸収剤の量は、保護層１の重量に対し、０．１〜１０重量部が好ましい。保護層１に添加される無機系紫外線吸収剤の量は、保護層１の重量に対し、０．１〜１０重量部が好ましい。
なお、紫外線吸収剤の保護層１中における合計量は、保護層１の重量に対し、１０重量部以下が好ましい。
【００６４】
また各種機能を付与するために、抗菌剤、防かび剤、難燃性等の機能性添加剤もこの保護層中に添加しておいてもよい。さらに、表面への意匠性の付与、艶調節のため、また耐摩耗性向上のために、アルミナ、シリカ、チッ化珪素、炭化珪素、ガラスビーズ等の無機フィラーを添加することもできる。
【００６５】
難燃剤としては、水酸化アルミニウム、水酸化マグネシウム、クエンチャーとしてＮｉキレート系等、を任意に組み合わせて添加することができる。また、紫外線吸収剤としては、トリアジン系またはベンゾトリアゾール系の紫外線吸収剤の他に、ベンゾエート系、ベンゾフェノン系、サリシレート系、シアノアクリレート系等を併用して添加することができる。具体的には、ベンゾフェノン系の、オクタベンゾンやその変性物、重合物、誘導体が挙げられる。
【００６６】
特に保護層１は最表面に位置するため、化粧シートの耐候性の付与に多大な影響を与える部分である。そのため耐候性を十分考慮する必要があり、機能性添加剤の添加量は保護層形成用材料（塗液）を構成する樹脂や溶剤中への溶解度にもよるが、その要求物性や多量添加による弊害も考慮して、保護層形成用材料の固形分１００重量部に対し、０．１重量部から１０重量部程度の範囲とすることが好ましい。
【００６７】
また、保護層の形成方法も保護層形成用材料の性状や粘度、塗布量等に合わせて選択すればよく、特別な塗工方法を採用する必要はない。具体的には、グラビアコート、マイクログラビアコート、コンマコート、リップコート等々の一般的な塗工方法より設ければよい。また意匠性向上のために凹凸のエンボス模様を施すことも構わない。また、保護層の膜厚としては１〜２０μｍであることが好ましい。
【００６８】
エンボス模様を施す場合には、一旦各種方法で各層を積層した後から熱圧によりエンボスする方法、冷却ロールに凹凸模様を設け押出ラミネートと同時にエンボスする方法等がある。また、押し出し時に同時エンボスを施した透明樹脂層と基材シートを熱或いはドライラミネートで貼り合わせる方法等がある。さらにエンボス凹部にインキや樹脂を埋め込み、凹部中のインキや樹脂を転移させ、意匠性や耐候性を向上させるようにしてもよい。
【００６９】
なお、本発明でいう透明若しくは半透明とは、ＪＩＳ  Ｋ７１０５で規定する全光線透過率が７５％以上であることを意味する。
【００７０】
以下、本発明を実施例および比較例によりさらに説明するが、本発明は下記例に制限されるものではない。
【実施例１】
【００７１】
まず、熱可塑性樹脂層形成材料として、ホモタイプの押出成形用ポリプロピレン樹脂１００重量部に対し、ベンゾトリアゾール系紫外線吸収剤２−［５−クロロ（２Ｈ）−ベンゾトリアゾール−２−イル］−４−メチル−６−（ｔｅｒｔ−ブチル）フェノールを０．５重量部、ヒンダートアミン系光安定剤（ポリ［｛６−（１，１，３，３−テトラメチルブチル）アミノ−１，３，５−トリアジン−２，４ジイル｝｛（２，２，６，６−テトラメチル−４−ピペリジル）イミノ｝ヘキサメチレン｛（２，２，６，６−テトラメチル−４−ピペリジル）イミノ｝］）を０．５重量部、フェノール系酸化防止剤（イルガノックス１０１０：チバ・スペシャリティ・ケミカルズ株式会社製）を０．５重量部添加した樹脂を用いた。
【００７２】
次に、ポリエチレンからなる基材シート（厚さ１２０μｍ）の表面に木目模様の絵柄層を設け、その上に二液硬化型ウレタン樹脂系の接着剤からなる厚さが２μｍ程度の接着層を設け、ポリエチレン製基材シートを用意した。
【００７３】
続いて、接着性樹脂層形成用材料として、ポリプロピレン酸変性樹脂を、熱可塑性樹脂層形成用材料として上記樹脂組成物を用い、押出機により溶融押し出しを行い、前記工程で得られたポリエチレン製基材シートの接着層の上に、接着性樹脂層と熱可塑性樹脂層を多層押出しラミネーション法で形成した。このとき、形成された接着性樹脂層と熱可塑性樹脂層の厚みはそれぞれ１０μｍ、８０μｍであった。
【００７４】
上記工程で得られた多層シートの熱可塑性樹脂層の表面にコロナ放電処理を施し、トリアジン系紫外線吸収剤（２−〔４−［（２−ヒドロキシ−３−トリデシルオキシプロピル）オキシ］−２−ヒドロキシフェニル〕−４，６−ビス（２，４−ジメチルフェニル）−１，３，５−トリアジン）を含有し、ヒンダードアミン系光安定剤（２，２，６，６−テトラメチル−４−ピペリジル）メタクリレートを樹脂に共重合させたトップコート剤をドライコートして保護層を設け、本発明の実施例１に係る化粧シートを作製した。トリアジン系紫外線吸収剤およびヒンダードアミン系光安定剤は、保護層の重量に対し、それぞれ５重量部および５重量部となるように添加した。
【実施例２】
【００７５】
保護層の材料として、実施例１と同じトリアジン系紫外線吸収剤と、樹脂と反応しないヒンダードアミン系光安定剤（ビス（１，２，２，６，６−ペンタメチル−４−ピペリジニル）セバケートとメチル（１，２，２，６，６−ペンタメチル−４−ピペリジニル）セバケートの混合物）を含有し、ヒンダードアミン系光安定剤（２，２，６，６−テトラメチル−４−ピペリジル）メタクリレートを樹脂に共重合させたトップコート剤を樹脂に共重合させたトップコート剤を用い、その他については実施例１と同様の材料、製造方法を用い、比較のための比較例１に係る化粧シートを作製した。なお、トリアジン系紫外線吸収剤は保護層の重量に対し５重量部、樹脂と反応しないヒンダードアミン系光安定剤は保護層の重量に対し２．５重量部、樹脂に共重合させたヒンダードアミン系光安定剤は保護層の重量に対し２．５重量部となるように添加した。
【００７６】
＜比較例１＞
保護層の材料として、実施例１と同じトリアジン系紫外線吸収剤と、樹脂と反応しないヒンダードアミン系光安定剤（ビス（１，２，２，６，６−ペンタメチル−４−ピペリジニル）セバケートとメチル（１，２，２，６，６−ペンタメチル−４−ピペリジニル）セバケートの混合物）を含有する二液硬化型ウレタン系トップコート剤を用い、その他については実施例１と同様の材料、製造方法を用い、比較のための比較例１に係る化粧シートを作製した。なお、トリアジン系紫外線吸収剤およびヒンダードアミン系光安定剤は、実施例１と同様に、保護層の重量に対しそれぞれ５重量部および５重量部となるように添加した。
【００７７】
（性能評価）
以上のように作製した実施例１、実施例２および比較例１のそれぞれの化粧シートについて、耐候性評価をするために耐候促進試験（メタルハライドランプ方式試験機  ＪＴＭ Ｇ  ０１  ２０００日本試験機工業会規格）を行った。試験機は、ダイプラ・メタルウェザー（ＫＵ−Ｒ５ＣＩ−Ａ：ダイプラ・ウィンテス株式会社製）を用いた。
耐候促進試験条件は次のようであった。
［１］光源ランプ：ＭＷ−６０Ｗ、フィルター：ＫＦ−１（照射範囲２９５ｎｍから７８０ｎｍ）、照度６５±３ｍＷ／ｃｍ2（測定域 ３３０ｎｍから３９０ｎｍ）
［２］Ｌｉｇｈｔ（照射）（５３℃，５０％ＲＨ）２０．００時間
［３］Ｄｅｗ（暗黒結露）（３０℃，９８％ＲＨ）４．００時間
［４］Ｒｅｓｔ（休止）（３０℃，９８％ＲＨ）０．０１時間
上に示した２４．０１時間のサイクルを１サイクルとして、耐候促進試験を行った。なお、シャワーはＤｅｗの前後に３０秒行った。
【００７８】
上記の耐候促進試験で保護層の表面ワレが発生するまでの時間を測定した。その結果を表１に示す。
【００７９】
また、２４０時間の耐候促進試験を行った実施例１、実施例２および比較例１の化粧シートについて、ＪＩＳＫ５６００−５−６に準じて、クロスカットを入れない方法で、保護層の密着性を評価した。その評価を表１に示した。
【００８０】
【表１】
0005217326.tif 000002
【００８１】
以上の結果から、本発明の化粧シートは、比較のために作製した化粧シートと比較して、耐候性試験後における保護層の劣化が抑制され、かつ、保護層の密着力低下が抑制されることがわかった。
【００８２】
本発明の化粧シートは、建築用内外装部材、建具、枠材、床材等の建築用資材、或いは家電製品等の表面材として用いられる化粧シート、とくに木質ボード、無機系ボード類、金属板等に貼り合わせて化粧板を作製する際に用いられる化粧シートに有用であり、特にその耐候性が外装用途の建築資材の表面材に要求される耐候性をも十分に満足し得るものである。
【図面の簡単な説明】
【００８３】
【図１】本発明の化粧シートの一例の概略断面図である。
【符号の説明】
【００８４】
１…保護層
２…熱可塑性樹脂層
３…接着性樹脂層
４…接着層
５…絵柄層
６…基材シート
７…プライマー層
【図１】
0005217326.tif 000003